실시 예 1 에서 얻 어 진 머 캅 토기 함유 실란 올리고머 1 . 86 g 과 트리 에 톡 시 비닐 실란 ( 신에쓰 가 가꾸 사 제조 , KBE - 1003 ) 0 . 62 g 과 테트라 에 톡 시 실란 ( 신에쓰 가 가꾸 사 제조 , KBE - 04 ) 3 . 51 g 을 혼합 한 액 에 , 물 0 . 11 g 과 트리 에틸아민 ( 와 꼬 쥰야 꾸 사 제조 ) 0 . 05 g 을 적하 하 였 다 . 실온 에서 10 분 교반 한 후 , 2 - 아크릴아미드 - 2 - 메틸 프로판 술폰산 ( 알드리치 사 제조 ) 30 ％ 수용액 12 . 5 g 과 1 , 4 - 디 비닐 벤젠 ( 와 꼬 쥰야 꾸 사 제조 ) 0 . 3 g 과 N , N '- 메틸렌 비스 아크릴아미드 ( 와 꼬 쥰야 꾸 사 제조 ) 10 ％ 수용액 1 g 과 네오 펜틸 글리콜 디아 크릴 레이트 ( 도쿄 가세 이사 제조 ) 0 . 1 g 을 적하 하 였 다 . 혼합 용액 을 0 ℃ 로 냉각 시키 고 , 5 분 간 교반 하 였 다 . 광 중합 개시제 ( 라이트 케미 컬사 제조 , KR - 02 ) 0 . 1 g 과 열 중합 개시제 의 아조 비스 이소부 티 로 니트릴 ( 와 꼬 쥰야 꾸 사 제조 ) 0 . 1 g 을 첨가 하 고 , 중합 성 조성물 을 얻 은 것 이외 에 는 , N , N - 디 메틸 포름 아미드 용액 으로 한 이후 , UV 조사 , 양생 , 소성 , 산화 와 동일 한 공정 을 거쳐 반투명 한 양성자 전도 성막 을 얻 었 다 .